КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILE

Изобретение относится к составам керамических масс, которые могут быть использованы в производстве облицовочной плитки.
Известна керамическая масса, включающая, мас.%: глина 27,5-28,5; каолин 15,5-16,5; песок кварцевый 17,25-18,25; череп керамический 15,5-16,5; каолин обожженный 7,5-8,5; нефелин-сиенит 2,5-3,5; бентонит 2,5-3,5; доломит 7,5-8,5; сода кальцинированная 0,1-0,2; жидкое стекло 0,1-0,2 [1].
Задача изобретения состоит в повышении прочности облицовочной плитки, полученной из керамической массы.
Технический результат достигается тем, что керамическая масса для изготовления облицовочной плитки, включающая каолин, песок кварцевый, каолин обожженный, нефелин-сиенит, бентонит, жидкое стекло, дополнительно включает волластонит, электрокорунд, карбоксиметилцеллюлозу при следующем соотношении компонентов, мас.%: каолин 55,6-59,0; песок кварцевый 20,0-22,0; каолин обожженный 3,0-5,0; нефелин-сиенит 4,5-5,5; бентонит 2,0-2,5; жидкое стекло 0,1-0,2; волластонит 9,0-11,0; электрокорунд 0,1-0,2; карбоксиметилцеллюлоза 0,1-0,2.
2
3
2
3
2
2
3
2
3
3
2
3
Для приготовления керамической массы могут быть использованы каолин Просяновского месторождения, характеризующийся следующим химическим составом, мас.% SiO; 46,02-46,5; TiO; 0,47-0,52; AlO 38,69-40,17; FeO 0,55-0,92, CaO 0,05-0,19; п.п.п. 1334-13,97; бентониты, содержащие, мас.%: SiO 64,7-73,0; AlO 9,87-13,41; FeO 1,92-2,72; CaO 0,98-1,6; MgO 2,13-2,99, SO 0,51-0,81. п.п.п. 11,45-14,32; жидкое стекло (натриевое или калиевое) с плотностью 1300-1500 кг/м и силикатным модулем 3,2-4; волластонит - минерал, метасиликат кальция, содержащий, мас.%: SiO 51,75; CaO 48,25.
В таблице приведены составы керамической массы для изготовления облицовочной плитки.
Компоненты дозируют в требуемых количествах, размалывают до порошкообразного состояния, смешивают и готовят керамическую массу с влажностью 19-25%. Из керамической массы пластическим способом формуют облицовочную плитку, сушат ее до влажности не более 6% и обжигают при температуре 1180-1200°C. Затем на поверхность плитки наносят (напыление, полив) слой глазурной суспензии и при температуре 900-950°C проводят второй обжиг.
Источники информации
1. SU 1430381 A1, C04B 33/00, 1988.